【手続補正書】
【提出日】平成31年3月20日(2019.3.20)
【手続補正１】
【補正対象書類名】特許請求の範囲
【補正対象項目名】全文
【補正方法】変更
【補正の内容】
【特許請求の範囲】
【請求項１】
樹脂Ａを主成分とするフィルムであって、紫外線吸収剤、可視光線吸収色素のうち少なくとも１種類以上含有し、波長３８０〜４１０ｎｍにおける光線透過率が１０％以下、波長４４０ｎｍにおける光線透過率が８０%以上である、光学フィルム。
【請求項２】
樹脂Ａを主成分とするフィルムの少なくとも片面に硬化性樹脂Ｂを主成分とする樹脂Ｂ層を積層した積層フィルムであって、少なくとも１層に紫外線吸収剤、可視光線吸収色素のうち少なくとも１種類以上含有し、波長３８０〜４１０ｎｍにおける光線透過率が１０％以下、波長４４０ｎｍにおける光線透過率が８０%以上である、光学フィルム。
【請求項３】
樹脂Ａを主成分とするフィルムに対して樹脂Ｂ層と反対面に、硬化性樹脂Ｂと異なる硬化性樹脂Ｃを主成分とする樹脂Ｃを積層してなる、請求項２に記載の光学フィルム。
【請求項４】
前記樹脂Ａを主成分とするフィルムに紫外線吸収剤を含み、前記樹脂Ｂ層および／または樹脂Ｃ層に可視光線吸収色素を含んでなる、請求項２または３に記載の光学フィルム。
【請求項５】
前記紫外線吸収剤が３２０〜３８０ｎｍの波長帯域に極大吸収波長を有する紫外線吸収剤である請求項１〜４のいずれかに記載の光学フィルム。
【請求項６】
前記可視光線吸収色素が３９０ｎｍ〜４２０ｎｍの波長帯域に極大吸収波長を有する色素である請求項１〜５のいずれかに記載の光学フィルム。
【請求項７】
前記樹脂Ａが、アクリル、シクロオレフィンコポリマー、トリアセチルセルロース、ポリエステル、ポリカーボネートのいずれかから選択された請求項１〜６のいずれかに記載の光学フィルム。
【請求項８】
前記可視光線吸収色素の少なくとも１種類が、アントラキノン、アゾメチン、インドール、トリアジン、ナフタルイミド、フタロシアニンのいずれかの骨格を有する、請求項１〜７のいずれかに記載の光学フィルム。
【請求項９】
波長３００〜３８０ｎｍにおける光線透過率の最大値が１０％以下である、請求項１〜８のいずれかに記載の光学フィルム。
【請求項１０】
前記紫外線吸収剤の少なくとも１種類がトリアジン骨格構造を有する、請求項１〜９のいずれかに記載の光学フィルム。
【請求項１１】
８５℃２５０時間促進耐熱試験後のヘイズ値が１．５以下である、請求項１〜１０のいずれかに記載の光学フィルム。
【請求項１２】
フィルムの少なくとも片面にプライマー層を設けてなる、請求項１〜１１のいずれかに記載の光学フィルム。
【請求項１３】
請求項１〜１２のいずれかに記載の光学フィルムを用いた画像表示装置。
【請求項１４】
請求項１〜１２のいずれかに記載の光学フィルムを用いた車載用ディスプレイ。
【手続補正２】
【補正対象書類名】明細書
【補正対象項目名】０００９
【補正方法】変更
【補正の内容】
【０００９】
本発明は次の構成からなる。すなわち、
［Ｉ］  樹脂Ａを主成分とするフィルムであって、紫外線吸収剤、可視光線吸収色素のうち少なくとも１種類以上含有し、波長３８０〜４１０ｎｍにおける光線透過率が１０％以下、波長４４０ｎｍにおける光線透過率が８０%以上である、光学フィルム。
［ＩＩ］  樹脂Ａを主成分とするフィルムの少なくとも片面に硬化性樹脂Ｂを主成分とする樹脂Ｂ層を積層した積層フィルムであって、少なくとも１層に紫外線吸収剤、可視光線吸収色素のうち少なくとも１種類以上含有し、波長３８０〜４１０ｎｍにおける光線透過率が１０％以下、波長４４０ｎｍにおける光線透過率が８０%以上である、光学フィルム。
［ＩＩＩ］  樹脂Ａを主成分とするフィルムに対して樹脂Ｂ層と反対面に、硬化性樹脂Ｂと異なる硬化性樹脂Ｃを主成分とする樹脂Ｃを積層してなる、［ＩＩ］に記載の光学フィルム。
［ＩＶ］  前記樹脂Ａを主成分とするフィルムに紫外線吸収剤を含み、前記樹脂Ｂ層および／または樹脂Ｃ層に可視光線吸収色素を含んでなる、［ＩＩ］または［ＩＩＩ］に記載の光学フィルム。
［Ｖ］  前記紫外線吸収剤が３２０〜３８０ｎｍの波長帯域に極大吸収波長を有する紫外線吸収剤である［Ｉ］〜［ＩＶ］のいずれかに記載の光学フィルム。
［ＶＩ］  前記可視光線吸収色素が３９０ｎｍ〜４２０ｎｍの波長帯域に極大吸収波長を有する色素である［Ｉ］〜［Ｖ］のいずれかに記載の光学フィルム。
［ＶＩＩ］  前記樹脂Ａが、アクリル、シクロオレフィンコポリマー、トリアセチルセルロース、ポリエステル、ポリカーボネートのいずれかから選択された［Ｉ］〜［ＶＩ］のいずれかに記載の光学フィルム。
［ＶＩＩＩ］  前記可視光線吸収色素の少なくとも１種類が、アントラキノン、アゾメチン、インドール、トリアジン、ナフタルイミド、フタロシアニンのいずれかの骨格を有する、［Ｉ］〜［ＶＩＩ］のいずれかに記載の光学フィルム。
［ＩＸ］  波長３００〜３８０ｎｍにおける光線透過率の最大値が１０％以下である、［Ｉ］〜［ＶＩＩＩ］のいずれかに記載の光学フィルム。
［Ｘ］  前記紫外線吸収剤の少なくとも１種類がトリアジン骨格構造を有する、［Ｉ］〜［ＩＸ］のいずれかに記載の光学フィルム。
［ＸＩ］  ８５℃２５０時間促進耐熱試験後のヘイズ値が１．５以下である、［Ｉ］〜［Ｘ］のいずれかに記載の光学フィルム。
［ＸＩＩ］  フィルムの少なくとも片面にプライマー層を設けてなる、［Ｉ］〜［ＸＩ］のいずれかに記載の光学フィルム。
［ＸＩＩＩ］  ［Ｉ］〜［ＸＩＩ］のいずれかに記載の光学フィルムを用いた画像表示装置。
［ＸＩＶ］  ［Ｉ］〜［ＸＩＩ］のいずれかに記載の光学フィルムを用いた車載用ディスプレイ。
【手続補正３】
【補正対象書類名】明細書
【補正対象項目名】００１６
【補正方法】変更
【補正の内容】
【００１６】
本発明の光学フィルムは、波長４４０ｎｍにおける光線透過率が８０％以上であることが必要である。波長４４０ｎｍにおける光線透過率が８０％を下回る場合は、可視光短波長領域の光線がカットされることにより、光学フィルム自体が強く黄色味を呈し、優れた透明性を発現することができない。波長４４０ｎｍにおける光線透過率は、好ましくは８５％以上であり、より好ましくは９０％以上である。
本発明で述べるところの光学フィルムとは、フラットパネルディスプレイ用途では、偏光板を構成する偏光子保護フィルムや位相差フィルム、アンチグレアやクリアハードコート有するディスプレイ前面に位置する各種表面処理フィルム、その他輝度向上フィルム、視野角向上フィルム、透明導電性フィルムなどが挙げられる。ディスプレイ用途以外では、光学機器として利用される透明電波遮断フィルム、建築用途であるウィンドウフィルム、人工灯などに利用される紫外線遮断フィルム、電子デバイス用途ではフォトリソ材料の工程・離型フィルム、その他食品、医療、インクなどの分野においても、内容物の光劣化抑制などを目的としたフィルム用途が挙げられる。特に、光学フィルムとしては、ディスプレイ用途での利用が主流であり、本発明の光学フィルムは、外光をカットする目的で利用されるディスプレイ部材に好適な特性を有するものであり、アンチグレアフィルムや偏光子保護フィルム、位相差フィルムとして最も好適に利用することが出来る。
【手続補正４】
【補正対象書類名】明細書
【補正対象項目名】００１８
【補正方法】変更
【補正の内容】
【００１８】
紫外線吸収剤は、一般的に３８０ｎｍ以下の波長領域の紫外線を吸収する能力に特化しており、紫外線領域と可視光領域の境界近傍（３８０〜４００ｎｍ付近）や、可視光短波長領域（４００ｎｍ〜４３０ｎｍ）の光線を吸収する能力は優れていない。そのため、紫外線吸収剤を含有させることのみで、紫外線領域と可視光領域の境界近傍（３８０〜４００ｎｍ付近）や可視光短波長領域（４００〜４３０ｎｍ）の光線をカットするためには、後述する一部の長波長紫外線吸収を除いて、高濃度に含有させる必要がある。紫外線領域、および、可視光短波長領域（３８０ｎｍ〜４３０ｎｍ）の波長カットを、単独の紫外線吸収剤により達成可能な紫外線吸収剤としては、あくまで一例であるが、市販の紫外線吸収剤としては２−（５−クロロ−２Ｈ−ベンゾトリアゾール−２−イル）−６−第三ブチル−４−メチルフェノールや、２，４，６−トリス（２−ヒドロキシ−４−ヘキシルオキシ−３−メチルフェニル）−１，３，５−トリアジンの構造で記される化合物などが挙げられる。
【手続補正５】
【補正対象書類名】明細書
【補正対象項目名】００２９
【補正方法】変更
【補正の内容】
【００２９】
次に、本発明の光学フィルムの好ましい製造方法を以下に説明する。もちろん本発明は係る例に限定して解釈されるものではない。
熱可塑性樹脂をペレットなどの形態で用意する。ペレットは、必要に応じて、熱風中あるいは真空下で乾燥された後、押出機に供給される。押出機内において、融点以上に加熱溶融された樹脂は、ギアポンプ等で樹脂の押出量を均一化され、フィルター等を介して異物や変性した樹脂などが取り除かれる。これらの樹脂はダイにて目的の形状に成形された後、吐出される。そして、ダイから吐出されたシートは、キャスティングドラム等の冷却体上に押し出され、冷却固化され、キャスティングフィルムが得られる。この際、ワイヤー状、テープ状、針状あるいはナイフ状等の電極を用いて、静電気力によりキャスティングドラム等の冷却体に密着させ急冷固化させることが好ましい。また、スリット状、スポット状、面状の装置からエアーを吹き出してキャスティングドラム等の冷却体に密着させ急冷固化させたり、ニップロールにて冷却体に密着させ急冷固化させたりする方法も好ましい。
このようにして得られたキャスティングフィルムは、つづいて長手方向および幅方向に二軸延伸されることが好ましい。延伸は、逐次に二軸延伸しても良いし、同時に二軸延伸してもよい。また、さらに長手方向および／または幅方向に再延伸を行ってもよい。